(57)【要約】【課題】メタクリル樹脂を含有する層とポリカーボネートを含有する層とを備える、高温高湿下における反りの発生が少なく、耐衝撃性が良好な積層体の提供。【解決手段】メタクリル樹脂４５〜９０質量％と、少なくとも下記一般式（ａ）で示される芳香族ビニル化合物に由来する構造単位および下記一般式（ｂ）で示される酸無水物に由来する構造単位とよりなる共重合体１０〜５５質量％とを含有する樹脂組成物からなる層；と、ポリカーボネートからなる層；とを備える積層体。（式中：Ｒ１、Ｒ２、Ｒ３およびＲ４は、それぞれ独立して、水素原子またはアルキル基を表す。）2015050051.tif 0000112015050051.tif 000012【選択図】なし
2015050051.tif 000002
【特許請求の範囲】
【請求項１】
メタクリル樹脂４５〜９０質量％と、少なくとも下記一般式（ａ）で示される芳香族ビニル化合物に由来する構造単位および下記一般式（ｂ）で示される酸無水物に由来する構造単位とよりなる共重合体１０〜５５質量％とを含有する樹脂組成物からなる層；と、ポリカーボネートからなる層；とを備える積層体。
【化１】
2015050051.tif 000009
（式中：Ｒ１およびＲ２は、それぞれ独立して、水素原子またはアルキル基を表す。）
【化２】
2015050051.tif 000010
（式中：Ｒ３およびＲ４は、それぞれ独立して、水素原子またはアルキル基を表す。）
【請求項２】
前記の共重合体が芳香族ビニル化合物（ａ）に由来する構造単位を５０〜８５質量％含有し、酸無水物（ｂ）に由来する構造単位を１５〜４０質量％含有することを特徴とする請求項１に記載の積層体。
【請求項３】
少なくとも一方の表面にさらに耐擦傷性層を備える請求項１または２に記載の積層体。
【発明の詳細な説明】
【技術分野】
【０００１】
本発明は、高温高湿下における反りの発生が少なく、耐衝撃性が良好な、メタクリル樹脂を含有する層とポリカーボネートを含有する層とを備える積層体に関する。
【背景技術】
【０００２】
メタクリル樹脂は透明性、耐擦傷性、耐候性などに優れる。一方、ポリカーボネートは耐衝撃性などに優れる。メタクリル樹脂を含有する層と、ポリカーボネートを含有する層を備える積層体は、透明性、耐擦傷性、耐候性、耐衝撃性などに優れ、家屋の壁、家具、家電製品、電子機器、表示装置などの表面部材に用いられる。【０００３】
上記した積層体は、高温高湿下に長時間曝されると反りが発生しやすく、使用環境下において問題となる場合がある。かかる問題を解決すべく、メタクリル酸メチル単位と、メタクリル酸単位、アクリル酸単位、マレイン酸無水物単位、Ｎ−置換又は無置換マイレミド単位、グルタル酸無水物構造単位、及びグルタルイミド構造単位から選ばれる単位とを有し、ガラス転移温度が１１０℃以上であるメタクリル樹脂からなる層と、ポリカーボネートからなる層とを備える積層体が知られている（特許文献１参照）。しかしながら、かかる積層体は、従来の積層体と比較して、耐衝撃性が低いという問題があった。
【先行技術文献】
【特許文献】
【０００４】
【特許文献１】特開２００９−２４８４１６号
【発明の概要】
【発明が解決しようとする課題】
【０００５】
本発明の目的は、高温高湿下における反りの発生が少なく、耐衝撃性が良好な、メタクリル樹脂を含有する層とポリカーボネートからなる層とを備える積層体を提供することにある。
【課題を解決するための手段】
【０００６】
本発明は、上記の目的を達成するため、メタクリル樹脂４５〜９０質量％と、少なくとも下記一般式（ａ）で示される芳香族ビニル化合物（以下、「芳香族ビニル化合物（ａ）」と称する）に由来する構造単位および下記一般式（ｂ）で示される酸無水物（以下、「酸無水物（ｂ）」と称する）に由来する構造単位とよりなる共重合体（以下、「ＳＭＡ樹脂」と称する）１０〜５５質量％とを含有する樹脂組成物（以下、「樹脂組成物（１）」と称する）からなる層；と、ポリカーボネートからなる層；とを備える積層体を提供する。【０００７】
【化１】
2015050051.tif 000003
（式中：Ｒ１およびＲ２は、それぞれ独立して、水素原子またはアルキル基を表す。）【０００８】
【化２】
2015050051.tif 000004
（式中：Ｒ３およびＲ４は、それぞれ独立して、水素原子またはアルキル基を表す。）
【発明の効果】
【０００９】
本発明の積層体は、高温高湿下における反りの発生が少なく、耐衝撃性が良好である。
【発明を実施するための形態】
【００１０】
［樹脂組成物（１）］
樹脂組成物（１）について以下説明する。
樹脂組成物（１）は、メタクリル樹脂とＳＭＡ樹脂とを含有する。
樹脂組成物（１）中のメタクリル樹脂の含有量は４５〜９０質量％の範囲であり、６５〜８５質量％の範囲であることが好ましく、６８〜８２質量％の範囲であることがより好ましい。本発明の積層体は、樹脂組成物（１）中のメタクリル樹脂の含有量が４５質量％以上であることで、透明性、耐擦傷性、耐候性などに優れるものとなり、９０質量％以下であることで高温高湿下における反りの発生を抑制できる。
【００１１】
上記メタクリル樹脂は、メタクリル酸エステルに由来する構造単位を含む樹脂である。
かかるメタクリル酸エステルとしては、メタクリル酸メチル（以下、「ＭＭＡ」と称する）、メタクリル酸エチル、メタクリル酸ｎ−プロピル、メタクリル酸イソプロピル、メタクリル酸ｎ−ブチル、メタクリル酸イソブチル、メタクリル酸ｔｅｒｔ−ブチル、メタクリル酸ペンチル、メタクリル酸ヘキシル、メタクリル酸ヘプチル、メタクリル酸２−エチルヘキシル、メタクリル酸ノニル、メタクリル酸デシル、メタクリル酸ドデシルなどのメタクリル酸アルキルエステル；メタクリル酸１−メチルシクロペンチル、メタクリル酸シクロヘキシル、メタクリル酸シクロヘプチル、メタクリル酸シクロオクチル、メタクリル酸トリシクロ［５．２．１．０２，６］デカ−８−イル（以下、「ＴＣＤＭＡ」と称する）などのメタクリル酸シクロアルキルエステル；メタクリル酸フェニルなどのメタクリル酸アリールエステル；メタクリル酸ベンジルなどのメタクリル酸アラルキルエステル；などが挙げられ、入手性の観点から、ＭＭＡ、メタクリル酸エチル、メタクリル酸ｎ−プロピル、メタクリル酸イソプロピル、メタクリル酸ｎ−ブチル、メタクリル酸イソブチル、およびメタクリル酸ｔｅｒｔ−ブチルが好ましく、ＭＭＡが最も好ましい。メタクリル樹脂におけるメタクリル酸エステルに由来する構造単位の含有量は９０質量％以上が好ましく、９５質量％以上がより好ましく、９８質量％以上がさらに好ましく、メタクリル酸エステルに由来する構造単位のみであってもよい。
【００１２】
また耐熱性の観点から、上記メタクリル樹脂は、ＭＭＡに由来する構造単位を９０質量％以上含有することが好ましく、９５質量％以上含有することがより好ましく、９８質量％以上含有することがさらに好ましく、ＭＭＡに由来する構造単位のみであってもよい。
【００１３】
また、上記メタクリル樹脂は、メタクリル酸エステル以外の他の単量体に由来する構造単位を含んでいてもよい。かかる他の単量体としては、アクリル酸メチル（以下、「ＭＡ」と称する）、アクリル酸エチル、アクリル酸ｎ−プロピル、アクリル酸イソプロピル、アクリル酸ｎ−ブチル、アクリル酸イソブチル、アクリル酸ｔｅｒｔ−ブチル、アクリル酸ヘキシル、アクリル酸２−エチルヘキシル、アクリル酸ノニル、アクリル酸デシル、アクリル酸ドデシル、アクリル酸ステアリル、アクリル酸２−ヒドロキシエチル、アクリル酸２−ヒドロキシプロピル、アクリル酸４−ヒドロキシブチル、アクリル酸シクロヘキシル、アクリル酸２−メトキシエチル、アクリル酸３−メトキシブチル、アクリル酸トリフルオロメチル、アクリル酸トリフルオロエチル、アクリル酸ペンタフルオロエチル、アクリル酸グリシジル、アクリル酸アリル、アクリル酸フェニル、アクリル酸トルイル、アクリル酸ベンジル、アクリル酸イソボルニル、アクリル酸３−ジメチルアミノエチルなどのアクリル酸エステルが挙げられ、入手性の観点から、ＭＡ、アクリル酸エチル、アクリル酸ｎ−プロピル、アクリル酸イソプロピル、アクリル酸ｎ−ブチル、アクリル酸イソブチル、アクリル酸ｔｅｒｔ−ブチル等のアクリル酸エステルが好ましく、ＭＡおよびアクリル酸エチルがより好ましく、ＭＡが最も好ましい。メタクリル樹脂におけるこれら他の単量体に由来する構造単位の含有量は、合計で１０質量％以下が好ましく、５質量％以下がより好ましく、２質量％以下がさらに好ましい。
【００１４】
前記メタクリル樹脂は、上記したメタクリル酸エステルおよび任意成分である他の単量体を重合することで得られる。かかる重合において、複数種の単量体を用いる場合は、通常、かかる複数種の単量体を混合して単量体混合物を調製したのち、重合に供する。重合方法に特に制限はないが、生産性の観点から、塊状重合法、懸濁重合法、溶液重合法、乳化重合法などの方法でラジカル重合することが好ましい。
【００１５】
前記メタクリル樹脂の重量平均分子量（以下、「Ｍｗ」と称する）は４０，０００〜５００，０００が好ましい。かかるＭｗが４０，０００以上であることで、本発明の積層体は耐擦傷性、耐熱性に優れるものとなり、５００，０００以下であることで、樹脂組成物（１）は成形加工性に優れ、本発明の積層体の生産性を高められる。
なお本明細書において、Ｍｗはゲルパーエミーションクロマトグラフィー（ＧＰＣ）を用いて測定される標準ポリスチレン換算値を意味する。
【００１６】
樹脂組成物（１）中のＳＭＡ樹脂の含有量は１０〜５５質量％の範囲であり、１５〜３５質量％の範囲であることが好ましく、１８〜３２質量％の範囲であることがより好ましい。本発明の積層体は、樹脂組成物（１）中のＳＭＡ樹脂の含有量が１０質量％以上であることで高温高湿下における反りの発生が抑制でき、５５質量％以下であることで耐衝撃性に優れる。
【００１７】
上記ＳＭＡ樹脂は、少なくとも芳香族ビニル化合物（ａ）に由来する構造単位と酸無水物（ｂ）に由来する構造単位とよりなる共重合体である。
【００１８】
一般式（ａ）中のＲ１およびＲ２並びに一般式（ｂ）中のＲ３およびＲ４がそれぞれ独立して表すアルキル基としては、メチル基、エチル基、ｎ−プロピル基、イソプロピル基、ｎ−ブチル基、ｓｅｃ−ブチル基、イソブチル基、ｔ−ブチル基、ｎ−ペンチル基、イソペンチル基、ネオペンチル基、ｎ−ヘキシル基、ｎ−ヘプチル基、ｎ−オクチル基、２−エチルヘキシル基、ノニル基、デシル基、ドデシル基などの炭素数１２以下のアルキル基が好ましく、メチル基、エチル基、ｎ−プロピル基、イソプロピル基、ｎ−ブチル基、ｓｅｃ−ブチル基、イソブチル基、ｔ−ブチル基などの炭素数４以下のアルキル基がより好ましい。
【００１９】
Ｒ１としては、水素原子、メチル基、エチル基およびｔ−ブチル基が好ましい。Ｒ２、Ｒ３、Ｒ４としては、水素原子、メチル基およびエチル基が好ましい。
【００２０】
上記ＳＭＡ樹脂中の芳香族ビニル化合物（ａ）に由来する構造単位の含有量は５０〜８５質量％の範囲であることが好ましく、６５〜８２質量％であることがより好ましく、６８〜８０質量％の範囲であることがさらに好ましい。かかる含有量が５０〜８５質量％の範囲であると、ＳＭＡ樹脂とメタクリル樹脂との相溶性が高まり、樹脂組成物（１）は透明性に優れるものとなる。
【００２１】
芳香族ビニル化合物（ａ）としては、例えばスチレン；２−メチルスチレン、３−メチルスチレン、４−メチルスチレン、４−エチルスチレン、４−ｔｅｒｔ−ブチルスチレン等の核アルキル置換スチレン；α−メチルスチレン、４−メチル−α−メチルスチレン等のα−アルキル置換スチレン；が挙げられ、入手性の観点からスチレンが好ましい。これら芳香族ビニル化合物（ａ）は１種を単独で用いても、複数種を併用してもよい。
【００２２】
上記ＳＭＡ樹脂中の酸無水物（ｂ）に由来する構造単位の含有量は１５〜４０質量％の範囲であることが好ましく、１８〜３５質量％の範囲であることがより好ましく、２０〜３２質量％の範囲であることがさらに好ましい。かかる含有量が１５〜４０質量％の範囲にあることで、樹脂組成物（１）は耐熱性と透明性に優れるものとなる。
【００２３】
酸無水物（ｂ）としては、例えば無水マレイン酸、無水シトラコン酸、ジメチル無水マレイン酸などが挙げられ、入手性の観点から、無水マレイン酸が好ましい。これら酸無水物（ｂ）は１種を単独で用いても、複数種を併用してもよい。
【００２４】
上記ＳＭＡ樹脂は、芳香族ビニル化合物（ａ）および酸無水物（ｂ）以外の他の単量体に由来する構造単位を有していてもよい。かかる他の単量体としては、ＭＭＡ、メタクリル酸エチル、メタクリル酸ｎ−プロピル、メタクリル酸イソプロピル、メタクリル酸ｎ−ブチル、メタクリル酸イソブチル、メタクリル酸ｔｅｒｔ−ブチル、メタクリル酸ペンチル、メタクリル酸ヘキシル、メタクリル酸ヘプチル、メタクリル酸２−エチルヘキシル、メタクリル酸ノニル、メタクリル酸デシル、メタクリル酸ドデシル、メタクリル酸１−メチルシクロペンチル、メタクリル酸シクロヘキシル、メタクリル酸シクロヘプチル、メタクリル酸シクロオクチル、メタクリル酸ベンジル、メタクリル酸フェニルなどのメタクリル酸エステル；ＭＡ、アクリル酸エチル、アクリル酸ｎ−プロピル、アクリル酸イソプロピル、アクリル酸ｎ−ブチル、アクリル酸イソブチル、アクリル酸ｔｅｒｔ−ブチル、アクリル酸ヘキシル、アクリル酸２−エチルヘキシル、アクリル酸ノニル、アクリル酸デシル、アクリル酸ドデシル、アクリル酸ステアリル、アクリル酸２−ヒドロキシエチル、アクリル酸２−ヒドロキシプロピル、アクリル酸４−ヒドロキシブチル、アクリル酸シクロヘキシル、アクリル酸２−メトキシエチル、アクリル酸３−メトキシブチル、アクリル酸トリフルオロメチル、アクリル酸トリフルオロエチル、アクリル酸ペンタフルオロエチル、アクリル酸グリシジル、アクリル酸アリル、アクリル酸フェニル、アクリル酸トルイル、アクリル酸ベンジル、アクリル酸イソボルニル、アクリル酸３−ジメチルアミノエチルなどのアクリル酸エステルが挙げられる。これら他の単量体は１種を単独で用いても、複数種を併用してもよい。ＳＭＡ樹脂における、かかる他の単量体に由来する構造単位の含有量は１０質量％以下が好ましく、５質量％以下がより好ましく、２質量％以下がさらに好ましい。
【００２５】
上記ＳＭＡ樹脂は、上記した芳香族ビニル化合物（ａ）および酸無水物（ｂ）並びに任意成分である他の単量体を重合することで得られる。かかる重合においては、通常、用いる単量体を混合して単量体混合物を調製したのち、重合に供する。重合方法に特に制限はないが、生産性の観点から、塊状重合法、溶液重合法などの方法でラジカル重合することが好ましい。
【００２６】
上記ＳＭＡ樹脂のＭｗは４０，０００〜３００，０００の範囲が好ましい。かかるＭｗが４０，０００以上であることで、本発明の積層体は耐擦傷性、耐衝撃性に優れるものとなり、３００，０００以下であることで、樹脂組成物（１）は成形加工性に優れ、本発明の積層体の生産性を高められる。
【００２７】
樹脂組成物（１）が含有するメタクリル樹脂とＳＭＡ樹脂との質量比（メタクリル樹脂／ＳＭＡ樹脂）は、積層体の高温高湿下における反りの発生の抑制、透明性、耐候性、耐衝撃性の観点から４５／５５〜９０／１０の範囲であることが好ましく、６５／３５〜８５／１５の範囲であることがより好ましく、６８／３２〜８２／１８の範囲であることがさらに好ましい。
【００２８】
樹脂組成物（１）は、上記したメタクリル樹脂とＳＭＡ樹脂とを混合して得られる。かかる混合は、例えば溶融混合法、溶液混合法等が使用できる。溶融混合法では、例えば一軸又は多軸混練機、オープンロール、バンバリーミキサー、ニーダー等の溶融混練機を用いて、必要に応じて、窒素ガス、アルゴンガス、ヘリウムガスなどの不活性ガス雰囲気下で溶融混練を行う。溶液混合法では、メタクリル樹脂とＳＭＡ樹脂とを、トルエン、テトラヒドロフラン、メチルエチルケトンなどの有機溶媒に溶解させて混合する。
【００２９】
樹脂組成物（１）は、本発明の効果を損なわない範囲で、メタクリル樹脂とＳＭＡ樹脂以外の他の重合体を含有してもよい。かかる他の重合体としては、ポリエチレン、ポリプロピレンなどのポリオレフィン、ポリアミド、ポリフェニレンサルファイド、ポリエーテルエーテルケトン、ポリエステル、ポリスルホン、ポリフェニレンオキサイド、ポリイミド、ポリエーテルイミド、ポリアセタール等の熱可塑性樹脂；フェノール樹脂、メラミン樹脂、シリコーン樹脂、エポキシ樹脂等の熱硬化性樹脂などが挙げられる。これら他の重合体は１種を単独で用いても、複数種を併用してもよい。
樹脂組成物（１）中におけるこれら他の重合体の含有量は１０質量％以下であることが好ましく、５質量％以下であることがより好ましく、２質量％以下であることがさらに好ましい。
【００３０】
樹脂組成物（１）は、必要に応じて各種添加剤を含有していてもよい。かかる添加剤としては、例えば酸化防止剤、熱劣化防止剤、紫外線吸収剤、光安定剤、滑剤、離型剤、高分子加工助剤、帯電防止剤、難燃剤、染料・顔料、光拡散剤、艶消し剤、耐衝撃性改質剤、蛍光体などが挙げられる。これら添加剤の含有量は、本発明の効果を損なわない範囲で適宜設定でき、樹脂組成物（１）１００質量部に対して、例えば、酸化防止剤の含有量は０．０１〜１質量部、紫外線吸収剤の含有量は０．０１〜３質量部、光安定剤の含有量は０．０１〜３質量部、滑剤の含有量は０．０１〜３質量部、染料・顔料の含有量は０．０１〜３質量部とすることが好ましい。
【００３１】
樹脂組成物（１）に他の重合体および／または添加剤を含有させる際は、メタクリル樹脂および／またはＳＭＡ樹脂を重合する際に添加しても、メタクリル樹脂およびＳＭＡ樹脂を混合する際に添加しても、メタクリル樹脂およびＳＭＡ樹脂を混合した後にさらに添加してもよい。
【００３２】
樹脂組成物（１）のガラス転移温度は、１２０〜１６０℃の範囲であることが好ましく、１３０〜１５５℃の範囲であることがより好ましく、１４０〜１５０℃の範囲であることがさらに好ましい。ガラス転移温度が１２０〜１６０℃の範囲であることにより、本発明で得られる積層体の高温高湿下における反りの発生が抑制できる。
なお、本明細書におけるガラス転移温度とは、示差走査熱量計を用い、昇温速度１０℃／分で測定し、中点法で算出したときの温度である。
【００３３】
樹脂組成物（１）のメルトフローレイト（以下、「ＭＦＲ」と称する）は１〜１０ｇ／１０分の範囲であることが好ましく、１．５〜７ｇ／１０分の範囲であることがより好ましく、２〜４ｇ／１０分であることがさらに好ましい。ＭＦＲが１〜１０ｇ／１０分の範囲にあると、加熱溶融成形の安定性が良好である。
なお、本明細書における樹脂組成物（１）のＭＦＲとは、メルトインデクサーを用いて、温度２３０℃、３．８ｋｇ荷重下で測定した値である。
【００３４】
［ポリカーボネート］
【００３５】
本発明の積層体に用いるポリカーボネートは、好適には二価フェノールとカーボネート前駆体とを共重合して得られる。
【００３６】
上記二価フェノールとしては、２，２−ビス（４−ヒドロキシフェニル）プロパン（通称ビスフェノールＡ）、１，１−ビス（４−ヒドロキシフェニル）エタン、１，１−ビス（４−ヒドロキシフェニル）シクロヘキサン、２，２−ビス（３−メチル−４−ヒドロキシフェニル）プロパン、２，２−ビス（３，５−ジメチル−４−ヒドロキシフェニル）プロパン、ビス（４−ヒドロキシフェニル）サルファイド、ビス（４−ヒドロキシフェニル）スルホン等が挙げられ、中でもビスフェノールＡが好ましい。これらの二価フェノールは１種を単独で用いても、複数種を併用してもよい。
【００３７】
上記カーボネート前駆体としては、ホスゲンなどのカルボニルハライド、ジフェニルカーボネートなどのカーボネートエステル、二価フェノールのジハロホルメートなどのハロホルメート等が挙げられる。これらのカーボネート前駆体は１種を単独で用いても、複数種を併用してもよい。
【００３８】
上記ポリカーボネートの製造方法に特に制限はなく、例えば二価フェノールの水溶液とカーボネート前駆体の有機溶媒溶液とを界面で反応させる界面重合法や、二価フェノールとカーボネート前駆体とを高温、減圧、無溶媒条件下で反応させるエステル交換法などが挙げられる。
【００３９】
上記ポリカーボネートのＭｗは１０，０００〜１００，０００の範囲が好ましく、２０，０００〜７０，０００の範囲であることがより好ましい。かかるＭｗが１０，０００以上であることで本発明の積層体は耐衝撃性、耐熱性に優れ、１００，０００以下であることで、ポリカーボネートは成形加工性に優れ、本発明の積層体の生産性を高められる。
【００４０】
上記ポリカーボネートは、本発明の効果を損なわない範囲で、他の重合体を含有していてもよい。かかる他の重合体としては、前記した樹脂組成物（１）が含有していてもよい他の重合体と同様のものを用いることができる。これら他の重合体は１種を単独で用いても、複数種を併用してもよい。
ポリカーボネートにおけるこれら他の重合体の含有量は１０質量％以下であることが好ましく、５質量％以下であることがより好ましく、２質量％以下であることがさらに好ましい。
【００４１】
上記ポリカーボネートは、必要に応じて各種添加剤を含有していてもよい。添加剤としては、前記した樹脂組成物（１）が含有していてもよい添加剤と同様のものを用いることができる。これら添加剤の含有量は本発明の効果を損なわない範囲で適宜設定でき、ポリカーボネート１００質量部に対して、酸化防止剤の含有量は０．０１〜１質量部、紫外線吸収剤の含有量は０．０１〜３質量部、光安定剤の含有量は０．０１〜３質量部、滑剤の含有量は０．０１〜３質量部、染料・顔料の含有量は０．０１〜３質量部が好ましい。
【００４２】
上記ポリカーボネートに他の重合体および／または添加剤を含有させる際は、二価フェノールとカーボネート前駆体とを共重合する際に添加してもよいし、かかる共重合を終えた後、添加し溶融混練してもよい。
【００４３】
上記ポリカーボネートのガラス転移温度は、１３０〜１６０℃の範囲であることが好ましく、１３５〜１５５℃の範囲であることがより好ましく、１４０〜１５０℃の範囲であることがさらに好ましい。ガラス転移温度が１３０〜１６０℃の範囲であることにより、本発明の積層体の高温高湿下における反りの発生が抑制できる。
【００４４】
上記ポリカーボネートのＭＦＲは１〜３０ｇ／１０分の範囲であるのが好ましく、３〜２０ｇ／１０分の範囲であるのがより好ましく、５〜１０ｇ／１０分の範囲であるのがさらに好ましい。ＭＦＲが１〜３０ｇ／１０分の範囲にあると、加熱溶融成形の安定性が良好である。
なお、本明細書におけるポリカーボネートのＭＦＲとは、メルトインデクサーを用いて、温度３００℃、１．２ｋｇ荷重下の条件で測定したものである。
【００４５】
上記ポリカーボネートは、市販品を用いてもよく、例えば、住化スタイロンポリカーボネート株式会社製「カリバー（登録商標）」、三菱エンジニアリングプラスチック株式会社製「ユーピロン／ノバレックス（登録商標）」、出光興産株式会社製「タフロン（登録商標）」、帝人化成株式会社製「パンライト（登録商標）」などが好適に使用できる。
【００４６】
［積層体］
本発明の積層体は、樹脂組成物（１）からなる層および／またはポリカーボネートからなる層を、複数有していてもよい。
【００４７】
本発明の積層体は、樹脂組成物（１）からなる層およびポリカーボネートからなる層以外に、他の樹脂からなる層（他の樹脂層）を有していてもよい。かかる他の樹脂層に含まれる樹脂としては、樹脂組成物（１）およびポリカーボネート以外の各種熱可塑性樹脂；熱硬化樹脂；エネルギー線硬化樹脂；等が挙げられる。
【００４８】
上記した他の樹脂層として、耐擦傷層、帯電防止層、防汚層、摩擦低減層、防眩層、反射防止層、粘着層、衝撃強度付与層などが挙げられる。
【００４９】
これら他の樹脂層は１層であっても、複数であってもよい。またこれら他の樹脂層が複数ある場合、互いに同じ樹脂からなっていても、異なる樹脂からなっていてもよい。本発明の積層体において、かかる他の樹脂層の配置順序には特に制限はなく、表面であっても、内層であってもよい。
【００５０】
本発明の積層体の厚さは、優れた外観を維持しつつ生産性よく製造する観点から、０．０３〜５．０ｍｍの範囲であることが好ましく、０．０５〜４．０ｍｍであることがより好ましく、０．１〜３．０ｍｍの範囲であることがさらに好ましい。
【００５１】
本発明の積層体における樹脂組成物（１）からなる層の厚さは０．０１〜０．５ｍｍの範囲であることが好ましく、０．０１５〜０．３ｍｍの範囲であることがより好ましく、０．０２〜０．１ｍｍの範囲であることがさらに好ましい。かかる厚さが０．０１ｍｍ未満であると耐擦傷性及び耐候性が不足する場合がある。また０．５ｍｍを超えると耐衝撃性が不足する場合がある。
【００５２】
本発明の積層体におけるポリカーボネートからなる層の厚さは０．０２〜４．９ｍｍの範囲であることが好ましく、０．０３５〜３．９ｍｍの範囲であることがより好ましく、０．０８〜２．９ｍｍの範囲であることがさらに好ましい。かかる厚さが０．０２ｍｍ未満であると耐衝撃性が不足する場合がある。また４．９ｍｍを超えると生産性が低下する場合がある。
【００５３】
本発明の積層体が樹脂組成物（１）からなる層およびポリカーボネートからなる層のみを有する場合、樹脂組成物（１）からなる層を（１）、ポリカーボネートからなる層を（２）と表記すると、本発明の積層体の積層順序としては、（１）−（２）；（１）−（２）−（１）；（２）−（１）−（２）；（１）−（２）−（１）−（２）−（１）；などが挙げられ、耐擦傷性を高める観点から、（１）−（２）；（１）−（２）−（１）；（１）−（２）−（１）−（２）−（１）；など、少なくとも一方の表面が樹脂組成物（１）からなる層となるように積層されていることが好ましい。
【００５４】
また、本発明の積層体が他の樹脂層を有する場合には、かかる他の樹脂層を（３）と表記した場合、本発明の積層体の積層順序としては、（１）−（２）−（３）；（３）−（１）−（２）；（３）−（１）−（２）−（３）；（３）−（１）−（２）−（１）−（３）；（１）−（２）−（３）−（２）−（１）；などが挙げられる。
例えば（３）が、耐擦傷層である場合、かかる本発明の積層体の積層順序は、耐擦傷層を（３’）と表記すると、（３’）−（１）−（２）；（３’）−（１）−（２）−（３’）、（３’）−（１）−（２）−（１）−（３’）など、少なくとも一方の表面が耐擦傷層となるように積層されていることが好ましい。
【００５５】
また、本発明の積層体が（３）に加えて、さらに（３）とは異なる他の樹脂層を有する場合には、かかる（３）とは異なる他の樹脂層を（４）と表記した場合、本発明の積層体の積層順序としては、（１）−（２）−（３）−（４）；（４）−（３）−（１）−（２）；（４）−（３）−（１）−（２）−（３）；（４）−（１）−（２）−（３）；（４）−（３）−（１）−（２）−（３）−（４）；（４）−（３）−（１）−（２）−（１）−（３）−（４）；などが挙げられる。
【００５６】
例えば（３）が耐擦傷層であって、（４）が反射防止層である場合、反射防止層を（４’）と表記すると、（４’）−（３’）−（１）−（２）；（４’）−（３’）−（１）−（２）−（３’）；（４’）−（３’）−（１）−（２）−（３’）−（４’）；（４’）−（３’）−（１）−（２）−（１）−（３’）−（４’）；などの順に積層されていることが好ましい。
【００５７】
高温高湿下における反りの発生を抑制する観点から、本発明の積層体は厚さ方向に対称となるような積層順序とすることが好ましく、さらに各層の厚さも対称となっていることがより好ましい。
【００５８】
本発明の積層体の製造方法に特に制限はないが、樹脂組成物（１）からなる層とポリカーボネートからなる層との積層は、通常、多層成形によって行うことが好ましい。多層成形としては、多層押出成形、多層ブロー成形、多層プレス成形、多色射出成形、インサート射出成形等の貼合成形法などが挙げられ、生産性の観点から多層押出成形が好ましい。
【００５９】
他の樹脂層をさらに積層する方法としては、樹脂組成物（１）からなる層およびポリカーボネートからなる層とともに前記した方法で多層成形する方法、あらかじめ作製した樹脂組成物（１）からなる層またはポリカーボネートからなる層の表面に流動性の他の樹脂を塗布して乾燥または硬化する方法、あらかじめ作製した樹脂組成物（１）からなる層またはポリカーボネートの表面に粘着層を介して貼り合わせる方法等が挙げられる。
【００６０】
多層押出成形の方法は特に限定されず、熱可塑性樹脂の多層積層体の製造に用いられる公知の多層押出成形法を好ましく採用でき、より好適にはフラットなＴダイと表面が鏡面仕上げされたポリシングロールを備えた装置によって成形される。
この場合のＴダイの方式としては、加熱溶融状態の樹脂組成物（１）およびポリカーボネートをＴダイ流入前に積層するフィードブロック方式、樹脂組成物（１）およびポリカーボネートをＴダイ内部で積層されるマルチマニホールド方式などを採用できる。積層体を構成する各層間の界面の平滑性を高める観点から、マルチマニホールド方式が好ましい。
【００６１】
樹脂組成物（１）およびポリカーボネートは、多層成形する前に、フィルターにより溶融濾過することが好ましい。溶融濾過した各樹脂組成物を用いて多層成形することにより、異物やゲルに起因する欠点の少ない積層体が得られる。使用されるフィルターの濾材に特に限定はなく、使用温度、粘度、濾過精度により適宜選択され、例えばポリプロピレン、コットン、ポリエステル、レーヨン、グラスファイバー等からなる不織布；フェノール樹脂含浸セルロースフィルム；金属繊維不織布焼結フィルム；金属粉末焼結フィルム；金網；あるいはこれらを組み合わせて用いることができる。中でも耐熱性および耐久性の観点から金属繊維不織布焼結フィルムを複数枚積層して用いることが好ましい。
【００６２】
前記フィルターの濾過精度に特に制限はないが、３０μｍ以下であることが好ましく、１０μｍ以下であることがより好ましく、５μｍ以下であることがさらに好ましい。
【００６３】
以下、他の樹脂組成物からなる層の１例として、耐擦傷層について詳細に説明する。
耐擦傷層は、本明細書においては、ＪＩＳ−Ｋ５６００−５−４で規定される鉛筆引掻き試験で「３Ｈ」以上の硬度を示す層を意味する。好適には「４Ｈ」以上の硬度を示す層である。耐擦傷層は樹脂組成物（１）からなる層の表面に設けることが好ましい。
【００６４】
耐擦傷層の厚さは２〜１０μｍであることが好ましく、３〜８μｍであることがより好ましく、４〜７μｍであることがさらに好ましい。厚さが２μｍ以上であることで耐擦傷性を保持できる傾向があり、１０μｍ以下であることで積層体の耐衝撃性が優れたものとなる傾向がある。
【００６５】
耐擦傷層は、通常、モノマー、オリゴマー、樹脂等からなる流動性の硬化性組成物を他の層（例えば樹脂組成物（１）からなる層やポリカーボネートからなる層）の表面に塗布して、硬化させることで形成できる。これらの硬化性組成物は、例えば、熱により硬化する熱硬化性組成物や電子線、放射線、紫外線などのエネルギー線で硬化するエネルギー線硬化性組成物である。
【００６６】
熱硬化性組成物としては、例えばフェノール樹脂、尿素樹脂、ジアリルフタレート樹脂、メラミン樹脂、グアナミン樹脂、不飽和ポリエステル系樹脂、ポリウレタン系樹脂、エポキシ樹脂、アミノアルキッド樹脂、メラミン−尿素共縮合樹脂、珪素樹脂、ポリシロキサン樹脂等を含有する組成物が挙げられる。
これら熱硬化性組成物は、必要に応じて、例えば架橋剤、重合開始剤等の硬化剤、重合促進剤等を含有してもよい。硬化剤としては、通常、イソシアネート、有機スルホン酸等がポリエステル系樹脂、ポリウレタン系樹脂に用いられ、アミンがエポキシ樹脂に、メチルエチルケトンパーオキサイド等の過酸化物、アゾビスイソブチルエステル等のラジカル開始剤が不飽和ポリエステル系樹脂に使用される。
【００６７】
エネルギー線硬化性組成物としては、例えば分子中にアクリロイル基、メタアクリロイル基等の重合性不飽和結合、チオール基、またはエポキシ基を有するオリゴマーおよび／またはモノマーを含有する組成物が挙げられ、高い耐擦傷性を高める観点から、アクリロイル基またはメタアクリロイル基を複数有するオリゴマーおよび／またはモノマーを含有する組成物が好ましい。
【００６８】
エネルギー線硬化性組成物は、光重合開始剤および／又は光増感剤を含有してもよい。かかる光重合開始剤としては、ベンゾインメチルエーテル、アセトフェノン、３−メチルアセトフェノン、ベンゾフェノン、４−クロロベンゾフェノン等のカルボニル化合物；テトラメチルチウラムモノスルフィド、テトラメチルチウラムジスルフィド等の硫黄化合物；２，４，６−トリメチルベンゾイルジフェニルフォスフィンオキサイド、ベンゾイルジエトキシフォスフィンオキサイド等が挙げられ、光増感剤としては、ｎ−ブチルアミン、トリエチルアミン、トリ−ｎ−ブチルホスフイン等が挙げられる。
【００６９】
硬化性組成物において、これら硬化性化合物の含有量は、３０〜１００質量％の範囲であることが好ましく、４０〜９５質量％の範囲であることがより好ましく、５０〜９５質量％の範囲であることがさらに好ましい。これらの硬化性化合物は、それぞれ単独で用いてもよいし、複数種を併用してもよい。
【００７０】
硬化性組成物は、必要に応じて単官能単量体；有機溶剤；レベリング剤、ブロッキング防止剤、分散安定剤、紫外線吸収剤、光安定剤、酸化防止剤、消泡剤、増粘剤、滑剤、帯電防止剤、防汚剤、防曇剤、フィラー、触媒等の添加剤；を適宜含有していてもよい。これら添加剤の含有量は、本発明の効果を損なわない範囲で適宜設定できる。
【００７１】
上記した硬化性組成物の塗布方法としては、スピンコート法、ディップ法、スプレー法、スライドコート法、バーコート法、ロールコート法、グラビアコート法、メニスカスコート法、フレキソ印刷法、スクリーン印刷法などが挙げられる。
【実施例】
【００７２】
以下、実施例などで本発明をより詳細に説明するが、本発明はこれらに限定されない。
後述する製造例で得られた樹脂組成物、実施例および比較例で得られた積層体、並びに参考例で得られたシートの評価は以下の方法で行った。【００７３】
〔ガラス転移温度〕
参考例で得られたシートを減圧下（１ｋＰａ）で８０℃、２４時間乾燥した後、１０ｍｇの試験片を切り出して、アルミパンで封止し、示差走査熱量計（「ＤＳＣ−５０」、株式会社リガク製）を用いて、３０分以上窒素置換を行った後、１０ｍｌ／分の窒素気流中、一旦２５℃から２００℃まで２０℃／分の速度で昇温して、１０分間保持し、２５℃まで冷却した（１次走査）。次いで、１０℃／分の速度で２００℃まで昇温して（２次走査）、中点法でガラス転移温度を算出した。【００７４】
〔飽和吸水率〕
参考例で得られたシートを一辺５０ｍｍの正方形に切り出して作製した試験片を、減圧下（１ｋＰａ）で８０℃、２４時間乾燥した後、温度２３℃、相対湿度５０％のデシケーター中で放冷した後、すみやかに質量を測定し初期質量とした。次いでかかる試験片を２３℃の蒸留水中に浸漬して、経時的に質量を測定し、質量変化が見られなくなった時点における質量（吸水質量）を用いて下記式によって飽和吸水率を算出した。
飽和吸水率（％）＝［（吸水質量−初期質量）／初期質量］×１００【００７５】
〔耐衝撃性〕
参考例で得られたシート並びに実施例および比較例で得られた積層体を、それぞれ、短辺７０ｍｍ、長辺１１０ｍｍの長方形に切り出して試験片を作製した。実施例および比較例の積層体については押出流れ方向に垂直な方向で短辺、平行な辺で長辺を切り出した。次いで短辺が５０ｍｍ、長辺が９０ｍｍとなる長方形の開口部を有する台座上に、試験片および台座の開口部の長辺、短辺がそれぞれ平行になり、試験片の中心と開口部の中心が一致するよう、両面テープで固定した。この際、実施例および比較例で得られた積層体から作製した試験片については、台座とポリカーボネートからなる層とが対向するように固定した。
次いで試験片の中央部に直径３０ｍｍ、質量１１２ｇの鋼球を１０ｃｍの鉛直高さより自由落下させ、凹み、ひび割れ、破断、曇り、白化等の外観変化の有無を肉眼で観察した。さらに鋼球を自由落下させる高さを１０ｃｍずつ上げて、同様の観察を繰り返し行い、外観変化を生じた高さ−１０ｃｍ、すなわち、外観変化の生じなかった最も高い高さを、耐衝撃性の指標として記録した。【００７６】
〔全光線透過率〕
実施例および比較例の積層体を分光色差計ＳＥ５０００  日本電色工業（株）製を使用し、ＪＩＳ−Ｋ７３６１に記載された方法に準拠して測定した。【００７７】
〔高温高湿下での反り変化量〕
実施例および比較例の積層体を押出流れ方向に対して垂直な方向が短辺、押出流れ方向に対して平行な方向が長辺となるように長方形に切り出して、短辺３０ｍｍ、長辺１５０ｍｍの試験片を作製した後、温度２３℃、相対湿度５０％の環境に７２時間放置したところ、すべての試験片は、長辺に沿って、樹脂組成物（１）からなる層（または、その代わりに用いたメタクリル樹脂（Ａ）、樹脂組成物（１’）、またはメタクリル樹脂（Ｘ）からなる層）を外側、ポリカーボネートからなる層を内側にしてわずかに弓状の反りを生じた。定盤上に、かかる弓状の反りを生じた試験片の両端が定盤に接するように（すなわち試験片が上向きの凸状となり、樹脂組成物（１）からなる層が上側、ポリカーボネートからなる層が下側になる向きに）置き、隙間ゲージを用いて試験片と定盤との隙間の最大値を測定したところ、いずれも０．０５ｍｍであり、この値を初期の反り量とした。
次いで、温度８５℃、相対湿度８５％に設定した環境試験機の中に短辺側をクリップで止めた試験片を吊り下げ、その状態で２４時間放置した。その後、２３℃まで放冷し、試験片と定盤との隙間の最大値を同様の方法で測定し、初期の反り量との差を高温高湿下での反り変化量として評価した。【００７８】
〔鉛筆引掻き硬度〕
テーブル移動式鉛筆引掻き試験機（型式Ｐ）（東洋精機社製）を用いて測定した。実施例および比較例で得られた積層体の樹脂組成物（１）からなる層（または、その代わりに用いたメタクリル樹脂（Ａ）、樹脂組成物（１’）、またはメタクリル樹脂（Ｘ）からなる層）の表面に対して角度４５度、荷重７５０ｇで鉛筆の芯を押し付けながら引っ掻き傷の傷跡の有無を確認した。鉛筆の芯の硬度は順に増していき、傷跡を生じた時点よりも１段階軟かい芯の硬度を鉛筆引掻き硬度とした。【００７９】
（製造例１）
２０質量部のＳＭＡ樹脂（ＰＯＬＹＳＣＯＰＥ社製、商品名；ＸＩＲＡＮ２６０８０、無水マレイン酸含有量２６質量％）と８０質量部のメタクリル樹脂（ＭＭＡとＭＡを質量比９８．９：１．１でラジカル重合によりランダム共重合した共重合体、Ｍｗ＝９０，０００、以下、「メタクリル樹脂（Ａ）」と称し、組成を表２に示す）を２軸押出機のホッパーに供給し、シリンダ温度２３０℃で溶融混練して押出成形し、ペレット状の樹脂組成物（以下「樹脂組成物（１−１）」と称する）を得た。組成を表１に示す。なお、メルトインデクサーを用いて、温度２３０℃、３．８ｋｇ荷重下で測定した樹脂組成物（１−１）のＭＦＲは３．２ｇ／１０分であった。【００８０】
（製造例２）
３０質量部のＳＭＡ樹脂（ＰＯＬＹＳＣＯＰＥ社製、商品名；ＸＩＲＡＮ２６０８０、無水マレイン酸含有量２６質量％）と７０質量部のメタクリル樹脂（Ａ）を２軸押出機のホッパーに供給し、シリンダ温度２３０℃で溶融混練して押出成形し、ペレット状の樹脂組成物（以下「樹脂組成物（１−２）」と称する）を得た。組成を表１に示す。なお、メルトインデクサーを用いて、温度２３０℃、３．８ｋｇ荷重下で測定した樹脂組成物（１−２）のＭＦＲは３．４ｇ／１０分であった。【００８１】
（製造例３）
３０質量部のＳＭＡ樹脂（ＰＯＬＹＳＣＯＰＥ社製、商品名；ＸＩＲＡＮ２３１１０、無水マレイン酸含有量２３質量％）と７０質量部のメタクリル樹脂（Ａ）を２軸押出機のホッパーに供給し、シリンダ温度２３０℃で溶融混練して押出成形し、ペレット状の樹脂組成物（以下「樹脂組成物（１−３）」と称する）を得た。組成を表１に示す。なお、メルトインデクサーを用いて、温度２３０℃、３．８ｋｇ荷重下で測定した樹脂組成物（１−３）のＭＦＲは２．６ｇ／１０分であった。【００８２】
（製造例４）
５０質量部のＳＭＡ樹脂（ＰＯＬＹＳＣＯＰＥ社製、商品名；ＸＩＲＡＮ２６０８０、無水マレイン酸含有量２６質量％）と５０質量部のメタクリル樹脂（Ａ）を２軸押出機のホッパーに供給し、シリンダ温度２３０℃で溶融混練して押出成形し、ペレット状の樹脂組成物（以下「樹脂組成物（１−４）」と称する）を得た。組成を表１に示す。なお、メルトインデクサーを用いて、温度２３０℃、３．８ｋｇ荷重下で測定した樹脂組成物（１−４）のＭＦＲは３．８ｇ／１０分であった。【００８３】
（製造例５）
７０質量部のＳＭＡ樹脂（ＰＯＬＹＳＣＯＰＥ社製、商品名；ＸＩＲＡＮ２６０８０、無水マレイン酸含有量２６質量％）と３０質量部のメタクリル樹脂（Ａ）を２軸押出機のホッパーに供給し、シリンダ温度２３０℃で溶融混練して押出成形し、ペレット状の樹脂組成物（以下「樹脂組成物（１’）」と称する）を得た。組成を表１に示す。なお、メルトインデクサーを用いて、温度２３０℃、３．８ｋｇ荷重下で測定した樹脂組成物（１’）のＭＦＲは４．５ｇ／１０分であった。【００８４】
（製造例６）
オートクレーブ中に６３質量部のＭＭＡ、３５質量部のＴＣＤＭＡ、２質量部のＭＡ、０．０６質量部のアゾビスイソブチロニトリル、０．０１質量部の１，１−ビス（ｔ−ブチルパーオキシ）シクロへキサン、０．２質量部のノルマルオクチルメルカプタンからなる単量体混合物、水、分散剤安定剤、ｐＨ調整剤等を加えた。オートクレーブ内を攪拌しながら７０℃に加熱し、７０℃で１５０分撹拌した後、さらに１２０℃で６０分保持して重合を行った。重合反応液を室温まで冷却し、濾過により固形分を分離した後、水で洗浄し、８０℃にて２４時間熱風乾燥した。次いで、かかる固形分を２軸押出機のホッパーに供給し、シリンダ温度２３０℃で溶融混練して押出成形し、ペレット状のメタクリル樹脂（以下「メタクリル樹脂（Ｘ）」と称する）を得た。樹脂組成を表２に示す。なお、メルトインデクサーを用いて、温度２３０℃、３．８ｋｇ荷重下で測定したメタクリル樹脂（Ｘ）のＭＦＲは２．１ｇ／１０分であった。【００８５】
〔実施例１〕
軸径５０ｍｍの単軸押出機にポリカーボネート（住化スタイロンポリカーボネート株式会社製「カリバー３００−８」、Ｍｗ＝５０，０００、ガラス転移温度＝１５０℃、温度３００℃、１．２ｋｇ荷重下でのＭＦＲ＝６．７ｇ／１０分）のペレットを連続的に投入し、シリンダ温度２８０℃、吐出量３０ｋｇ／時の条件にて溶融状態で押し出した。一方、軸径３０ｍｍの単軸押出機に樹脂組成物（１−１）のペレットを連続的に投入し、シリンダ温度２２０℃、吐出量２ｋｇ／時の条件にて溶融状態で押し出した。かかる溶融状態のポリカーボネートと樹脂組成物（１−１）をジャンクションブロックに導入し、２５０℃に設定したマルチマニホールドダイで積層し、シート状に押出成形し、厚さ６０μｍの樹脂組成物（１−１）からなる層と厚さ９４０μｍのポリカーボネートからなる層との２層から形成される厚さ１０００μｍの積層体を製造した。かかる積層体の評価結果を表３に示す。【００８６】
〔実施例２〕
実施例１の樹脂組成物（１−１）の代わりに樹脂組成物（１−２）を使用した以外は、実施例１と同様に積層体を作製した。かかる積層体の評価結果を表３に示す。【００８７】
〔実施例３〕
実施例１の樹脂組成物（１−１）の代わりに樹脂組成物（１−３）を使用した以外は、実施例１と同様に積層体を作製した。かかる積層体の評価結果を表３に示す。【００８８】
〔実施例４〕
実施例１の樹脂組成物（１−１）の代わりに樹脂組成物（１−４）を使用した以外は、実施例１と同様に積層体を作製した。かかる積層体の評価結果を表３に示す。【００８９】
〔比較例１〕
実施例１の樹脂組成物（１−１）の代わりにメタクリル樹脂（Ａ）を使用した以外は、実施例１と同様に積層体を作製した。かかる積層体の評価結果を表３に示す。【００９０】
〔比較例２〕
実施例１の樹脂組成物（１−１）の代わりに樹脂組成物（１’）を使用した以外は、実施例１と同様に積層体を作製した。かかる積層体の評価結果を表３に示す。【００９１】
〔比較例３〕
実施例１の樹脂組成物（１−１）の代わりにメタクリル樹脂（Ｘ）を使用した以外は、実施例１と同様に積層体を作製した。かかる積層体の評価結果を表３に示す。【００９２】
〔参考例１〕
樹脂組成物（１−１）を短辺１１０ｍｍ、長辺１５０ｍｍの長方形状の金型枠に入れて、１８０℃、５０ｋｇ／ｃｍ２にて、５分間、プレスし、厚さ３ｍｍ、短辺１１０ｍｍ、長辺１５０ｍｍのシートを作製した。かかるシートの評価結果を表４に示す。【００９３】
〔参考例２〕
樹脂組成物（１−１）を樹脂組成物（１−２）に代えた以外は、参考例１と同様にしてシートを作製した。かかるシートの評価結果を表４に示す。【００９４】
〔参考例３〕
樹脂組成物（１−１）を樹脂組成物（１−３）に代えた以外は、参考例１と同様にしてシートを作製した。かかるシートの評価結果を表４に示す。【００９５】
〔参考例４〕
樹脂組成物（１−１）を樹脂組成物（１−４）に代えた以外は、参考例１と同様にしてシートを作製した。かかるシートの評価結果を表４に示す。【００９６】
〔参考例５〕
樹脂組成物（１−１）をメタクリル樹脂（Ａ）に代えた以外は、参考例１と同様にしてシートを作製した。かかるシートの評価結果を表４に示す。【００９７】
〔参考例６〕
樹脂組成物（１−１）を樹脂組成物（１’）に代えた以外は、参考例１と同様にしてシートを作製した。かかるシートの評価結果を表４に示す。【００９８】
〔参考例７〕
樹脂組成物（１−１）をメタクリル樹脂（Ｘ）に代えた以外は、参考例１と同様にしてシートを作製した。かかるシートの評価結果を表４に示す。【００９９】
【表１】
2015050051.tif 000005
【０１００】
【表２】
2015050051.tif 000006
【０１０１】
【表３】
2015050051.tif 000007
【０１０２】
【表４】
2015050051.tif 000008
【０１０３】
本発明の積層体に用いる樹脂組成物（１）または樹脂組成物（１’）からなるシート（参考例１〜４，６）は、ＴＣＤＭＡを共重合したメタクリル樹脂（Ｘ）からなるシート（参考例７）と同様、メタクリル樹脂（Ａ）からなるシート（参考例５）と比較して、ガラス転移温度が高く、飽和吸水率が低い。かかる樹脂組成物（１）からなるシートのガラス転移温度の高さおよび飽和吸水率の低さが、本発明の積層体の高温高湿下における反りの発生の抑制に起因すると推定される。
一方で、樹脂組成物（１）または（１’）からなるシート（参考例１〜４、６）は、メタクリル樹脂（Ｘ）からなるシート（参考例７）と同様、メタクリル樹脂（Ａ）からなるシート（参考例５）と比較して耐衝撃性が低下する。
ところが、表３に示す本発明の積層体（実施例１〜４）においては、樹脂組成物（１）の代わりに一般的なメタクリル樹脂であるメタクリル樹脂（Ａ）を用いた積層体（比較例１）と比較して、反り変化量が大幅に少なく、かつ耐衝撃性の低下がほとんどみられない。さらに驚くべきことに、本発明の積層体の中でも特に実施例１〜３の積層体では、耐衝撃性の低下が全くみられない。また、全光線透過率、鉛筆引掻き硬度も比較例１と同等である。
これに対して、樹脂組成物（１）の代わりに、よりＳＭＡ樹脂の含有量が高い樹脂組成物（１’）を用いた積層体（比較例２）や、メタクリル樹脂（Ｘ）を用いた積層体（比較例３）は、メタクリル樹脂（Ａ）を用いた積層体（比較例１）と比較して、いずれも耐衝撃性が大きく低下する。
このように本発明の積層体は、従来のメタクリル樹脂（Ａ）とポリカーボネートの積層体の種々の性能を低下させることなく、反り変化量を改善できる。
【産業上の利用可能性】
【０１０４】
本発明の積層体は、高温高湿下における反りの発生が少なく、耐衝撃性に優れるという特徴を有し、表示装置などの表面などに用いる上で好適である。
【国際調査報告】
2015050051.tif 000013
2015050051.tif 000014
2015050051.tif 000015
2015050051.tif 000016